본 발명 에 따른 다층 화 된 플라스틱 튜브 에서 열가소성 중합체 조성물 은 1000 내지 2300 MPa 범위 의 굴곡 탄성 률 을 갖 는다 . 바람직 하 게 는 , 열 가소 성 중합체 조성물 의 굴곡 탄성 률 은 25 ℃ 에서 1200 내지 2000 MPa , 보다 바람직 하 게 는 1400 내지 1800 MPa 의 범위 이 다 . 제한 된 범위 로 굴곡 탄성 률 을 갖 는 열가소성 중합체 조성물 의 장점 은 튜브 가 승 온 에서 의 파 열압 저항성 과 저온 에서 의 가요성 간 에 더욱 더 우수 한 균형 을 갖 는다는 것 이 다 . 열 가소 성 중합체 조성물 의 굴곡 탄성 률 의 변형 은 당해 분야 의 숙련자 에게 공지 된 여러 가지 통상 적 인 기법 , 예컨대 중합체 조성물 로 충격 개질 제 를 첨가 함 , 공중합 을 통한 중합체 의 변형 또는 열 가소 성 중합체 조성물 이 열가소성 엘라스토머 인 경우 결정질 ( 경질 블록 ) 및 비결정질 ( 연질 블록 ) 성분 의 비율 의 조정 을 통해 달성 할 수 있 다 .